(57)【要約】  本発明は、基板であって、その基板の主要表面の少なくとも１つが、その表面にシラノール基を含んでなるコーティングと、このコーティングと直接接触する、防曇コーティングの前駆体コーティングとによってコーティングされ、防曇コーティングの前駆コーティングは、その表面にシラノール基を含んでなるコーティング上での、ポリオキシアルキレン基と、シラノール基との共有結合を確立することが可能である少なくとも１種の基とを有する少なくとも１つの化合物Ａの堆積によって形成され、防曇コーティングの前駆体コーティングは、上記化合物Ａが、その表面にシラノール基を含んでなるコーティングにグラフト化される内部部分と、洗浄及び／又は拭き取りによって除去が可能であり、化合物Ａの堆積から得られる外部部分とを含み、防曇コーティングの前駆体コーティングが、一時的な層の全重量に対して、少なくとも５０重量％のシリカを含む少なくとも１層の一時的な層によってコーティングされる、基板を含んでなる光学物品、好ましくは眼用レンズに関する。そのような物品は、一時的な層の存在によってエッジングに適切なものとされる。本発明はまた、エッジング方法及び上記物品の調製方法にも関する。【特許請求の範囲】
【請求項１】
基板であって、前記基板の主要表面の少なくとも１つが、その表面にシラノール基を含んでなる第１のコーティングと、このコーティングと直接接触する、防曇コーティングの前駆体である第２のコーティングとによってコーティングされ、前記第２のコーティングは、前記第１のコーティング上での、
−  ポリオキシアルキレン基と、
−  シラノール基との共有結合を確立することが可能である少なくとも１種の基と
を有する少なくとも１つの化合物Ａの堆積によって形成され、
前記第２のコーティングは、前記化合物Ａの前記堆積から得られる、前記化合物Ａが前記第１のコーティングにグラフト化される内部部分と、洗浄及び／又は拭き取りによって除去が可能である外部部分とを含んでなることと、
前記第２のコーティングが、一時的な層の全重量に対して、少なくとも５０重量％、好ましくは少なくとも６０重量％、そしてなお良好には少なくとも７０重量％のシリカを含んでなる少なくとも１層の前記一時的な層によってコーティングされることとを特徴とする、基板を含んでなる光学物品。
【請求項２】
前記一時的な層が、空気と接触する前記光学物品の外層であることを特徴とする、請求項１に記載の光学物品。
【請求項３】
前記防曇コーティングの前記前駆体コーティングが、３〜１００ｎｍ、好ましくは５〜５０ｎｍの範囲の厚さを有することを特徴とする、請求項１又は２に記載の光学物品。
【請求項４】
前記化合物Ａがオルガノシランであり、そのシラノール基と共有結合を確立することが可能な基が、少なくとも１個の加水分解性基を有するケイ素原子であることを特徴とする、請求項１〜３のいずれか一項に記載の光学物品。
【請求項５】
前記オルガノシラン化合物が、次式：
Ｒ１ＹｍＳｉ（Ｘ）３−ｍ      （Ｉ）
（式中、前記Ｙ基は、同一であるか、又は異なって、炭素原子を介して前記ケイ素に結合した一価の有機基であり、前記Ｘ基は、同一であるか、又は異なって、加水分解性基又はヒドロキシル基であり、Ｒ１は、ポリオキシアルキレン官能基を含んでなる基であり、そしてｍは０、１又は２に等しい整数である）の化合物であることを特徴とする、請求項４に記載の光学物品。
【請求項６】
前記一時的な層が、前記一時的な層の全重量に対して、１重量％〜１０重量％のアルミナ、好ましくは１重量％〜８重量％のアルミナを含んでなることを特徴とする、請求項１〜５のいずれか一項に記載の光学物品。
【請求項７】
前記一時的な層がシリカの層からなることを特徴とする、請求項１〜５のいずれか一項に記載の光学物品。
【請求項８】
前記一時的な層が、５〜２００ｎｍ、好ましくは１０〜１００ｎｍの範囲の厚さを有することを特徴とする、請求項１〜７のいずれか一項に記載の光学物品。
【請求項９】
前記防曇コーティングの前記前駆体コーティングが１５ｍＪ／ｍ２以上の表面エネルギーを有することを特徴とする、請求項１〜８のいずれか一項に記載の光学物品。
【請求項１０】
その表面にシラノール基を含んでなる前記コーティングが、反射防止コーティングであるか、又は摩耗耐性コーティング上に堆積されたシリカをベースとする層であることを特徴とする、請求項１〜９のいずれか一項に記載の光学物品。
【請求項１１】
光学レンズ、好ましくは眼用レンズを構成することを特徴とする、請求項１〜１０のいずれか一項に記載の光学物品。
【請求項１２】
前記第２のコーティングが、前記一時的な層の全重量に対して、少なくとも５０重量％のシリカを含んでなる単一の一時的な層によってコーティングされることを特徴とする、請求項１〜１１のいずれか一項に記載の光学物品。
【請求項１３】
前記第２のコーティングが、２層の同一又は異なる一時的な層によってコーティングされ、前記２層の同一又は異なる一時的な層が互いに接着しており、各一時的な層が、この一時的な層の全重量に対して、少なくとも５０重量％のシリカを含んでなることを特徴とする、請求項１〜１２のいずれか一項に記載の光学物品。
【請求項１４】
−  前記光学物品の前記表面に接着する接着性パッドの手段によって前記光学物品を保持デバイスに取り付ける工程と、
−  エッジングデバイスにおいて、前記光学物品が前記接着性パッドによって接着する前記保持デバイスを取り付ける工程と、
−  前記光学物品の周辺を機械加工することによって前記光学物品をエッジングする工程と、
−  前記光学物品を回収した後、前記一時的な層を除去する工程と
を含んでなることを特徴とする、請求項１〜１３のいずれか一項に記載の光学物品のエッジング方法。
【請求項１５】
前記防曇コーティングの前記前駆体コーティングの厚さが、前記一時的な層の除去後、５ｎｍ以下、好ましくは３ｎｍ以下であることを特徴とする、請求項１４に記載の方法。
【請求項１６】
ａ）基板であって、前記基板の主要表面の少なくとも一面が、その表面にシラノール基を含んでなる第１のコーティングによってコーティングされた基板を提供する工程と、
ｂ）前記第１のコーティングに前記化合物Ａがグラフト化されている内部部分と、洗浄及び／又は拭き取りによって除去が可能である外部部分とを含んでなる防曇コーティングの前駆体である第２のコーティングを得るために、好ましくは真空蒸着によって、ポリオキシアルキレン基と、シラノール基との共有結合を確立することが可能な少なくとも１個の基とを有する少なくとも１種の化合物Ａを前記第１のコーティング上で堆積させる工程と、
ｃ）好ましくは真空蒸着によって、前記一時的な層の全重量に対して少なくとも５０重量％のシリカを含んでなる少なくとも１層の一時的な層を、前記防曇コーティングの前駆体である前記第２のコーティング上に堆積する工程と
を含んでなる、請求項１〜１３のいずれか一項に記載の光学物品の調製方法。
【発明の詳細な説明】
【技術分野】
【０００１】
本発明は、コーティングであってその表面にシラノール基を含んでなるコーティングによってコーティングされ、その表面が一時的な防曇対策の有効かつ永続的な適用を可能にするために変性されている光学物品、特に、眼用レンズのエッジング又はサイジングに関する。本発明は、エッジングに適切なものとされたそのような物品、調製方法及びこの物品のエッジング方法に関する。
【背景技術】
【０００２】
プラスチック及びガラスなどの数多くの支持体は、それらの表面の温度が外気の露点より低い温度まで低下した時に曇りに覆われるという不都合を示す。それは特に、輸送車両又はビルの窓、鏡、眼鏡レンズなどの眼用レンズなどを形成するために使用されるガラスで生じる。これらの表面における曇りの形成によって、重大な妨害を生じるおそれのある水滴による光の散乱のため、透明性の低下がもたらされる。
【０００３】
非常に湿性の環境における曇りの形成、すなわち、支持体上の微細水滴の凝縮を防止するために、この支持体の外面に、水に対する低い静的接触角（典型的に１０°以下）を有する親水性コーティングを堆積することが可能である。これらの永続的な防曇コーティングは、その親水性特性が、別のコーティング又は支持体に永続的に結合した親水性化合物からもたらされており、曇りに対してスポンジとして作用し、そして透明な印象を与える非常に薄いフィルムを形成することによって、水滴が支持体表面に接着することが可能となる。これらのコーティングは、水の吸収の結果、膨張し、軟化し、そして機械的により弱くなる。
【０００４】
別の解決策は、反射防止特性及び防曇特性を組み合わせることを可能にし、層に永続的な防曇特性をもたらす界面活性剤から部分的に構成される、低い屈折率を有する薄い多孔性層を使用することにある。
【０００５】
防曇特性は、外層として、（疎水性及び撥油性）汚れ付着防止コーティングを含んでなる眼鏡レンズに、スプレー又はワイプの形態で入手可能な商業的な一時的解決策を適用することによっても得ることができる。数回の拭き取り作業後、これらの親水性材料は除去されるため、短期間にわたる防曇特性を得ることが可能である。
【０００６】
より有利な解決策は、防曇コーティングの前駆体コーティングの表面への一時的な親水性解決策の適用によって防曇コーティングを得ることにあり、これは永続的な防曇コーティングの代替物に相当する。
【０００７】
仏国特許出願公開第１０．５３２６９号明細書には、少なくとも１個の加水分解性基を有する、ポリオキシアルキレン基及び少なくとも１個のケイ素原子を有するオルガノシラン化合物のグラフト化によって得られた防曇コーティングの前駆体親水性コーティングの、その表面にシラノール基を含んでなるコーティングによってコーティングされた光学物品の外面における堆積が記載されている。一時的コーティングである適切な防曇コーティングは、前駆体コーティングの表面における界面活性剤の適用後に得られる。防曇コーティングの前駆体コーティングは、典型的に５ｎｍ以下の厚さを有する。この最終厚さは、オルガノシラン化合物の適切な量を直接堆積することによって得ることができる。
【０００８】
しかしながら、本発明者らは、同じ最終厚さに達するために、シラノール基を含んでなるコーティングの表面に過剰量のオルガノシラン化合物を堆積させ、そして堆積されたがグラフト化されないこの化合物の過剰量を除去することによって、防曇コーティングの前駆体コーティングを形成することが好ましいことを見出した。本発明者らは、過剰量のオルガノシラン化合物の除去を必要としない厚さを有するグラフト化されたオルガノシラン化合物の層が直接形成された場合、いくつかの場合では、不均等な堆積層及び防曇コーティングの前駆体コーティングが得られる可能性があり、その表面は界面活性剤液体溶液に対して十分な親和性を有さず、それは所望の防曇特性を有しない、一般により耐久性のないコーティングがもたらされることを見出した。そのような再現性の課題は、製造工程が産業的に操作可能であるように、絶対に回避されなければならない。
【０００９】
眼用レンズなどの光学物品の仕上げの最終段階は、エッジング又はトリミングの操作であり、設置されることが意図される眼鏡フレームにレンズを取り付けるために必要な寸法に形成するため、レンズのスライス又は周辺を機械加工することにある。
【００１０】
エッジングは、上記で定義されるような機械加工を実行するダイヤモンドホイールを含んでなるグラインダー上で一般に実行される。この操作の間、軸方向に作用する締め付けデバイスによって、レンズは保持される。ホイールに関するレンズの相対的な運動は、所望の形状を製造するために、一般にデジタル的に制御される。明らかであるように、この運動の間、レンズが堅固に保持されることが必須である。
【００１１】
このため、エッジング操作の前に、レンズにおいてブロック化操作が実行され、すなわち、保持手段又はブロックがレンズの凸面に配置される。典型的に、自動接着性ディスク、例えば両面接着性パッドなどの保持パッド（又は固定パッド）が、ブロックとレンズの凸面との間に配置される。接着性パッドによってレンズが接着するブロックは、次いで、グラインダーの取り付け軸に機械的に固定され、そして軸アームは、ブロックの反対側のレンズの表面に中心力を適用することによって、レンズをロックする。機械加工の間、接線トルク応力がレンズ上で生じ、これは、レンズを保持するためのシステムが十分に有効でない場合、ブロックに対してレンズの回転をもたらす可能性がある。レンズが良好に保持されるかどうかは、主に、保持パッド／レンズ界面の凸面に良好な接着力があるかどうか次第である。
【００１２】
低い表面エネルギー（典型的に１４ｍＪ／ｍ２未満、一般に１２ｍＪ／ｍ２以下）を示すフルオロシラン型材料を典型的にベースとする疎水性及び／又は撥油性汚れ付着防止外層を含んでなる光学物品は、パッド／凸面界面の接着力がそれによって不利益に影響を受けることが見られ、それは満足なエッジング操作を困難にするため、直接エッジングすることが不可能である。
【００１３】
表面エネルギーは、Ｏｗｅｎｓ−Ｗｅｎｄｔ法（Ｅｓｔｉｍａｔｉｏｎ  ｏｆ  ｔｈｅ  ｓｕｒｆａｃｅ  ｆｏｒｃｅ  ｅｎｅｒｇｙ  ｏｆ  ｐｏｌｙｍｅｒｓ，Ｏｗｅｎｓ  Ｄ．Ｋ．ａｎｄ  Ｗｅｎｄｔ  Ｒ．Ｇ．，（１９６９），Ｊ．Ａｐｐｌ．Ｐｏｌｙｍ．Ｓｃｉ．，１３，１７４１−１７４７）に従って測定される。
【００１４】
エッジングの間、レンズは２°を超える、好ましくは多くとも１°のオフセットが生じてはならず、したがって、レンズの表面へのパッドの接着力は、満足なエッジングを得るために必須である。管理の悪いエッジング操作の間のレンズのスリッピングの結果は、レンズの純然な損失である。
【００１５】
疎水性及び／又は撥油性外部コーティングが提供されるレンズのエッジングの上記困難を解決するため、これらのコーティング上に有機又は無機の性質の一時的なコーティング、特に、ＭｇＦ２の一時的な層、ポリマー性質の剥離可能なコーティング又はポリマー性質の一時的な接着性フィルムを形成することが提供された。これらの一時的な層は、特に、欧州特許第１３９２６１３号明細書、欧州特許第１６３３６８４号明細書、国際公開第２００５／０１５２７０号パンフレット、国際公開第０３／０５７６４１号パンフレット、特開２００４−１２２２３８号公報及び国際公開第０３／０９２９５７号パンフレットに記載される。
【００１６】
本発明者らは、外層として過剰量で堆積された、すなわち、その厚さがグラフト化された層よりも厚い防曇コーティング前駆体を含んでなる光学物品は、この層が高い表面エネルギーを有するが、エッジングすることが困難であることを見出した。そのような層は、パッドの良好な特性を可能にすることなく、エッジング操作の間の物品のスリッピングをもたらす。
【発明の概要】
【発明が解決しようとする課題】
【００１７】
本発明の目的は、好ましくは３ｎｍを超える厚さを有し、エッジングに適切である防曇コーティングの前駆体コーティングを含んでなる光学物品の調製である。
【００１８】
また本発明は、防曇コーティングの前駆体コーティングによってコーティングされた光学物品のエッジング方法であって、信頼性が高く、エッジング操作の非常に高い成功率を保証し、問題のエッジング操作の間のレンズのスリピングのいずれの課題も回避することを可能にする方法の開発を目的とする。
【００１９】
本発明の初めに、本発明者らは、上記光学物品のエッジングの間に見られる課題が、過剰量の防曇コーティング前駆体の堆積から実際に起こることを実証した。この課題は、エッジングを実行する前に堆積された防曇コーティングのための過剰量の前駆体化合物を完全に除去することによって解決することができることが考えられ得る。しかしながら、この解決策は、エッジングが正しく実行可能であるための除去操作が光学物品の表面の徹底的なクリーニングを必要とし、これは技術的に複雑であるため、産業的に満足できるものではない。パッドの特性を改善するために、親水性層と接着性パッドとの間に配置される接着性フィルム（それらが径の小さいフィルムであり、接着性パッドの径より大きく、レンズの直径未満である場合、ステッカーと呼ばれる）の使用は、それ自体では満足できるものではない。これは、眼鏡製造業者に追加的な費用をもたらし、そして取り扱う上で、その表面に折り目を形成することのないステッカーの堆積は、注意を要する操作であるため、眼鏡製造業者に課題をもたらす。
【００２０】
本発明の目的は、提起される課題を解決するために特別に組成物が設計され、過剰量で堆積された防曇コーティングの前駆体コーティングと固定デバイスとの間に挿入され、そしてエッジング操作の後に除去されなければならない一時的な層の使用によって達成される。
【課題を解決するための手段】
【００２１】
したがって、本発明は、基板であってその主要な表面の少なくとも１つが、その表面にシラノール基を含んでなる第１のコーティングと、このコーティングと直接接触する、防曇コーティングの前駆体である第２のコーティングとによってコーティングされ、防曇コーティングの前駆体である第２のコーティングは、その表面にシラノール基を含んでなる第１のコーティング上での、
−  ポリオキシアルキレン基と、
−  シラノール基との共有結合を確立することが可能である少なくとも１種の基と
を有する少なくとも１つの化合物Ａの堆積によって形成され、防曇コーティングの前駆体である第２のコーティングは、化合物Ａの堆積から得られる、前記化合物Ａがその表面にシラノール基を含んでなるコーティングにグラフト化される内部部分と、洗浄及び／又は拭き取りによって除去が可能である外部部分とを含んでなり、防曇コーティングの前駆体である第２のコーティングが、一時的な層の全重量に対して、少なくとも５０重量％、好ましくは少なくとも６０重量％、そしてなお良好には少なくとも７０重量％のシリカを含んでなる少なくとも１層の一時的な層によってコーティングされる、基板を含んでなる光学物品に関する。
【００２２】
また本発明は、そのような物品の製造方法、及びエッジング方法に関する。
【発明を実施するための形態】
【００２３】
本特許出願において、基板／コーティング「上」のコーティング、又は基板／コーティング「上」に堆積されたコーティングは、（ｉ）基板／コーティングより上に配置され、（ｉｉ）基板／コーティングと必ずしも接触しているわけではなく、すなわち、１種又は複数種の中間コーティングが、基板／コーティングと問題のコーティングとの間に配置されていてもよく（しかしながら、好ましくは前記基板／コーティングと接触している）、そして（ｉｉｉ）基板／コーティングを必ずしも完全に被覆するわけではないコーティングとして定義される。「層１が層２の下に位置する」場合、層２は層１より基板から遠くなることが理解されよう。同様に、「外部」層は、「内部」層より基板から遠くなる。
【００２４】
用語「防曇コーティング」は、本特許出願において、このコーティングによってコーティングされた透明なガラス基板が、前記コーティングを備えていない前記基板上で曇りがもたらされる条件に配置された場合、即座に、コーティングされたガラスを通して観察している観察者に、視力スケールを５メートル離れたところに配置して、＞６／１０ｔｈの視力を可能にするコーティングを意味するものとして理解される。コーティングの防曇特性を評価することを可能にする試験は、実験項に記載される。曇りをもたらす条件で、防曇コーティングは、それらの表面で曇りを示さず（理想的なケースで視覚的歪がない、又は視覚的歪があるが、上記測定条件で＞６／１０ｔｈの視力がある）、或いはそれらの表面で曇りを示し得るが、それでもなお、曇りによって生じる視力への妨害にもかかわらず、上記測定条件で＞６／１０ｔｈの視力を可能にし得る。非防曇コーティングは、曇りをもたらす条件に暴露される場合に＞６／１０ｔｈの視力を可能にせず、そして一般に上記測定条件で凝縮のベールを示す。
【００２５】
用語「防曇ガラス」は、本特許出願において、上記で定義される「防曇コーティング」を備えたガラスを意味するものとして理解される。
【００２６】
したがって、親水性コーティングである本発明による防曇コーティングの前駆体は、本発明の意味の範囲内の防曇コーティングであるものとみなされない。実際に、防曇コーティングのためのこの前駆体は、上記測定条件で＞６／１０ｔｈの視力を可能にしない。
【００２７】
用語「一時的な防曇コーティング」は、少なくとも１種の界面活性剤を含んでなる液体溶液の、上記防曇コーティングの前駆体コーティングの表面での適用後に得られる防曇コーティングを意味するものとして理解される。一時的な防曇コーティングの耐久性は、一般に、その表面が拭き取られる作業によって限定され、界面活性剤分子は、コーティングの表面に永続的に付着しないが、多少永続的な様式で単純に吸着される。
【００２８】
本発明にしたがって調製された光学物品は、前面主要表面及び背面主要表面を有する基板、好ましくは透明基板を含んでなり、前記主要表面の少なくとも１つは、その表面、好ましくは両主要表面にシラノール基を含んでなるコーティングを含んでなる。基板の「背面表面」（一般に凹）という用語は、物品が使用される時に、着用者の目により近い表面を意味することが理解される。反対に、基板の「前面表面」（一般に凸）という用語は、物品が使用される時に、着用者の目から遠い表面を意味することが理解される。
【００２９】
本発明による物品は、スクリーン、自動車産業若しくは構造産業のための窓、又は鏡などの曇りの形成に直面し得るいずれの光学物品でもあり得るが、好ましくは光学レンズ、さらに良好には眼鏡用の眼用レンズ、又は光学若しくは眼用レンズのためのブランクである。
【００３０】
これは、眼鏡レンズと対照的に曇り形成の課題に本質的に直面しない生きている組織と接触する眼内レンズ又はコンタクトレンズなどの物品を除く。
【００３１】
本発明の、その表面にシラノール基を含んでなるコーティングを、裸の基板、すなわち、コーティングしてない基板の主要表面の少なくとも１面上、又はすでに１種又は複数種の官能性コーティングによってコーティングされた基板の主要表面の少なくとも１面上に形成することができる。
【００３２】
本発明による光学物品の基板は、鉱物又は有機ガラス、例えば、熱可塑性又は熱硬化性プラスチックから製造された有機ガラスであり得る。
【００３３】
特に好ましい基板の種類は、ポリ（チオウレタン）、ポリエピスルフィド、及びアルキレングリコールビス（アリルカルボネート）の重合又は（共）重合から生じる樹脂である。後者は、例えば、ＰＰＧ  Ｉｎｄｕｓｔｒｉｅｓ（Ｏｒｍａ（登録商標）ｌｅｎｓｅｓ，Ｅｓｓｉｌｏｒ）によって、商標名ＣＲ−３９（登録商標）で販売される。
【００３４】
いくつかの用途において、基板の主要表面が、その表面にシラノール基を含んでなるコーティングの堆積の前に、１種又は複数種の官能性コーティングによってコーティングされることが望ましい。従来は光学部品で使用されるこれらの官能性コーティングは、限定されることなく、衝撃耐性プライマーの層、摩耗耐性及び／又はスクラッチ耐性コーティング、極性コーティング、光互変性コーティング又は着色コーティング、特に、摩耗耐性及び／又はスクラッチ耐性層によってコーティングされた衝撃耐性プライマーの層であることが可能である。
【００３５】
その表面にシラノール基を含んでなるコーティングは、摩耗耐性及び／又はスクラッチ耐性コーティング上で堆積することができる。摩耗耐性及び／又はスクラッチ耐性コーティングは、眼用レンズの分野で摩耗耐性及び／又はスクラッチ耐性コーティングとして従来から使用されるいずれの層でもあり得る。
【００３６】
摩耗及び／又はスクラッチに耐性のあるコーティングは、好ましくは、ポリ（メタ）アクリレート又はシランをベースとする硬質コーティングであって、一般に、一度硬化されたコーティングの硬度及び／又は屈折率を増加させる意図の１種又は複数種の無機充填剤を含んでなる。用語「（メタ）アクリレート」は、アクリレート又はメタクリレートを意味するものとして理解される。
【００３７】
本発明で推薦されるコーティングの間でも、欧州特許第０６１４９５７号明細書、米国特許第４２１１８２３号明細書及び米国特許第５０１５５２３号明細書に記載されるエポキシシラン加水分解物をベースとするコーティングが記載されてよい。
【００３８】
摩耗耐性及び／又はスクラッチ耐性コーティングの厚さは、一般に、２〜１０μｍ、好ましくは３〜５μｍで変化する。
【００３９】
摩耗耐性及び／又はスクラッチ耐性コーティングの堆積の前に、基板上に、最終製品においてその後の層の衝撃強度及び／又は接着力を改善するプライマーコーティングを堆積することが可能である。
【００４０】
このコーティングは、眼用レンズなどの透明なポリマー材料から製造された物品に従来から使用される任意の衝撃耐性プライマー層であり得る。
【００４１】
好ましいプライマー組成物の間で、特開昭６３−１４１００１号公報及び特開昭６３−８７２２３号公報に記載されるものなどの熱可塑性ポリウレタンをベースとする組成物、米国特許第５０１５５２３号明細書に記載されるものなどのポリ（メタ）アクリルプライマー組成物、欧州特許第０４０４１１１号明細書に記載されるものなどの熱硬化性ポリウレタンをベースとする組成物、米国特許第５３１６７９１号明細書及び欧州特許第０６８０４９２号明細書に記載されるものなどのポリ（メタ）アクリルラテックス又はポリウレタン型のラテックスをベースとする組成物が記載されてもよい。
【００４２】
プライマー層は、一般に、硬化後に、０．２〜２．５μｍ、好ましくは０．５〜１．５μｍの厚さを有する。
【００４３】
ここで、その表面にシラノール基を含んでなるコーティングを説明する。用語「その表面にシラノール基を含んでなるコーティング」は、本来その表面にシラノール基を有するコーティング、又は表面活性化処理の後にシラノール基が生じるコーティングを意味するものとして理解される。したがって、このコーティングは、シロキサン又はシリカをベースとするコーティングであり、例えば、限定されないが、シリカ層、特にアルコキシシランなどのオルガノシランをベースとするソルゲルコーティング、又はシリカコロイドをベースとするコーティングである。特に、摩耗耐性及び／又はスクラッチ耐性コーティング、或いは好ましい実施形態に従うと、外層がその表面にシラノール基を有する単層反射防止コーティング又は多層反射防止コーティングであることが可能である。用語「スタックの外層」は、基板から最も遠い層を意味するものとして理解される。
【００４４】
シラノール基を生じさせるため、又はコーティングの表面におけるそれらの割合を少なくとも増加させるために任意に使用される表面活性化処理は、真空下で一般に実行される。エネルギー及び／又は反応実体による衝撃であることが可能であり、例えば、イオンビーム（Ｉｏｎ  Ｐｒｅ−Ｃｌｅａｎｉｎｇ又はＩＰＣ）又は電子ビーム、コロナ放電処理、イオン破砕、ＵＶ処理又は真空プラズマ処理である。酸又は塩基表面処理及び／又は溶媒による処理であることもできる。これらの処理のいくつかを組み合わせることができる。
【００４５】
用語「エネルギー実体」（及び／又は「反応実体」）は、特に、１〜３００ｅＶ、好ましくは１〜１５０ｅＶ、なお良好には１０〜１５０ｅＶ、さらに良好には４０〜１５０ｅＶの範囲のエネルギーを有するイオン実体を意味するものとして理解される。エネルギー実体は、イオン又はラジカル、或いは光子又は電子などの実体などの化学実体であり得る。
【００４６】
その表面にシラノール基を含んでなるコーティングは、好ましくは、シリカ（シリカを含んでなる）をベースとし、そして理想的には一般に気相堆積によって得られるシリカ（ＳｉＯ２）の層からなる低い屈折率を有する層である。前記シリカをベースとする層は、好ましくは５００ｎｍ以下、良好には２〜１１０ｎｍ、そして好ましくは５〜１００ｎｍで変化する厚さを有する。
【００４７】
その表面にシラノール基を含んでなるコーティングは、好ましくは、少なくとも７０重量％のＳｉＯ２、良好には少なくとも８０重量％のＳｉＯ２、なお良好には少なくとも９０重量％のＳｉＯ２を含んでなる。上記のとおり、最適の実施において、１００重量％のシリカを含んでなる。
【００４８】
その表面にシラノール基を含んでなるコーティングは、アルコキシシラン、例えばテトラエトキシシラン、又はオルガノシラン、例えばγ−グリシドキシプロピルトリメトキシシランなどのシランをベースとするソルゲルコーティングであることもできる。そのようなコーティングは、シラン加水分解物及び高（＞１．５５、好ましくは＞１．６０、良好には＞１．７０）、又は低（≦１．５５）屈折率を有する任意にコロイド状材料を含んでなる液体組成物を使用することによって、液体ルートによって堆積によって得られる。層がシランをベースとするハイブリッド有機／無機マトリックスを含んでなり、マトリックスが分散されたコロイド状材料であって、各層の屈折率を調節することが可能である、そのようなコーティングは、例えば、仏国特許第２８５８４２０号明細書に記載される。
【００４９】
本発明の一実施形態に従うと、その表面にシラノール基を含んでなるコーティングは、摩耗耐性コーティング上に堆積され、好ましくは、この摩耗耐性コーティング上に直接に堆積されたシリカをベースとする層である。
【００５０】
好ましい実施形態を構成する本発明の別の実施形態に従うと、本発明による光学物品は、反射防止コーティングを含んでなる。そのようなコーティングが存在する場合、一般に、本発明の意味の範囲内のその表面にシラノール基を含んでなるコーティングを構成する。この反射防止コーティングは、光学分野、特に眼科光学の分野で従来から使用されるいずれかの反射防止コーティングであり得るが、ただし、その表面にシラノール基を含んでなることを条件とする。
【００５１】
反射防止コーティングは、光学物品の表面で堆積されるコーティングとして定義され、最終光学物品の反射防止特性を改善する。可視スペクトルの比較的広い部分で、物品／空気界面における光の反射を低下させることが可能である。
【００５２】
また周知であるように、反射防止コーティングは、従来は、誘電体物質の単層又は多層スタックを含んでなる。これらは好ましくは多層膜コーティングであり、高い屈折率（ＨＩ）を有する層と低い屈折率（ＬＩ）を有する層を含んでなる。
【００５３】
本特許出願において、反射防止コーティングの層は、その屈折率が１．５５より高い、好ましくは１．６以上、良好には１．８以上、なお良好には２．０以上である場合、高い屈折率を有する層であると記載される。反射防止コーティングの層は、その屈折率が１．５５以下、好ましくは１．５０以下、良好には１．４５以下である場合、低い屈折率を有する層であると記載される。特に明記されない限り、本発明で引用される屈折率は、５５０ｎｍの波長に関して、２５℃で表される。
【００５４】
ＨＩ及びＬＩ層は、それぞれ、当該技術において周知の高い屈折率及び低い屈折率を有する従来の層であり、堆積の組成、厚さ及び方法については、特に、国際公開第２０１０／１０９１５４号パンフレットに記載されている。
【００５５】
好ましくは、反射防止コーティングの全体の厚さは１マイクロメートル未満、良好には８００ｎｍ以下、なお良好には５００ｎｍ以下である。反射防止コーティングの全体の厚さは、一般に１００ｎｍより厚く、好ましくは１５０ｎｍより厚い。
【００５６】
その表面にシラノール基を含んでなるコーティングにおける防曇コーティングの前駆体形成の前に、防曇コーティングの前駆体の接着力を増加させることが意図された物理的又は化学的活性化処理をこのコーティングの表面に行うことが標準的である。これらの処理は、その表面にシラノール基を含んでなるコーティングの活性化に関して上述のものから選択することができる。
【００５７】
本発明に従うと、その表面にシラノール基を含んでなるコーティングは、ここで記載される防曇コーティングの前駆体コーティングと直接接触する。
【００５８】
用語「防曇コーティングの前駆体」は、本特許出願において、その表面で、フィルムを形成するための界面活性剤を含んでなる液体溶液の適用によって、本発明の意味の範囲内の防曇コーティングを構成するコーティングを意味するものとして理解される。前駆体コーティングと界面活性剤をベースとする溶液のフィルムによって形成される組み合わせが、適切に防曇コーティングを構成する。
【００５９】
防曇コーティングの前駆体コーティングは、その表面にシラノール基を含んでなるコーティングにおける、ポリオキシアルキレン基と、シラノール基との共有結合を確立することが可能な少なくとも１個の基とを有する少なくとも１種の化合物Ａの十分な量の堆積によって形成される。本発明に従うと、化合物Ａの堆積によって、前記化合物Ａが、その表面にシラノール基を含んでなるコーティングに永続的に（単純な吸着によってではなく）グラフト化される内部部分と、洗浄及び／又は拭き取りによって除去が可能である外部部分とを含んでなる防曇コーティングの前駆体コーティングが形成される。
【００６０】
そのような構造に達するために、シラノール基を含んでなるコーティングの表面に過剰量の化合物Ａを堆積させることが必要である。そのような構造に達するために堆積パラメーターを調節することは、当業者の範囲内である。
【００６１】
用語「過剰量」は、シラノール基を含んでなるコーティングの表面で化合物Ａのグラフト化層を形成するために必要とされる量よりも多い化合物Ａの量を意味するものとして理解される。
【００６２】
したがって、防曇コーティングの前駆体コーティングは、好ましくは３ｎｍ以上、より良好には≧５ｎｍ、なおより良好には≧８ｎｍと理想的には≧１０ｎｍの厚さを有するコーティングである。その厚さは、好ましくは１００ｎｍ未満、より良好には≦５０ｎｍ、なおより良好には≦２０ｎｍである。典型的に３〜１００ｎｍ、好ましくは５〜５０ｎｍの範囲にある。
【００６３】
防曇コーティングの前駆体コーティングの外部部分は、洗浄及び／又は拭き取りによって除去可能であり、このことは、特に、石鹸水（界面活性剤を含む）によってスポンジを使用して、次いで脱イオン水で洗浄することによって、そして／又は乾燥しているか、又はアルコール、典型的にイソプロピルアルコールで任意に含浸されるＣＥＭＯＩ（商標）、Ｗｙｐａｌｌ（商標）又はＳｅｌｖｉｔｈ（商標）布を使用して、典型的に２０秒以内で拭き取ることによって除去されることを意味する。この拭き取り操作の後には、脱イオン水でさらにすすぐことと、布切れを用いての最終拭き取りを任意に行うことができる。
【００６４】
化合物Ａは、その反応性基によって、堆積されたコーティングの表面に存在するシラノール基との共有結合を確立することが可能である。この基は、限定されないが、イソシアネート、アクリレート、メタクリレート、ハロアルキル、カルボン酸、スルホン酸、アシルクロリド、クロロスルホニル、クロロホルメート又はエステル基、少なくとも１個の加水分解性基又はエポキシド官能基、例えばグリシジル基を含んでなる基を有するケイ素原子、好ましくは、少なくとも１個の加水分解性基を有するケイ素原子である。
【００６５】
化合物Ａは、好ましくはオルガノシラン化合物であり、そのシラノール基と共有結合を確立することが可能な基は、少なくとも１個の加水分解性基を有するケイ素原子である。そのポリオキシアルキレン鎖は、一端又は両端で、好ましくは一端で、少なくとも１個の加水分解性基を有する少なくとも１個のケイ素原子を含んでなる少なくとも１個、好ましくは１個のみの基によって官能化される。このオルガノシラン化合物は、好ましくは、少なくとも２つの加水分解性基、好ましくは３つの加水分解性基を有するケイ素原子を含んでなる。好ましくは、ウレタン基を含まない。好ましくは次式：
Ｒ１ＹｍＳｉ（Ｘ）３−ｍ      （Ｉ）
（式中、Ｙ基は、同一であるか、又は異なって、炭素原子を介してケイ素に結合した一価の有機基であり、Ｘ基は、同一であるか、又は異なって、加水分解性基又はヒドロキシル基であり、Ｒ１は、ポリオキシアルキレン官能基を含んでなる基であり、そしてｍは０、１又は２に等しい整数であり、好ましくはｍ＝０である）の化合物であり得る。
【００６６】
Ｘ基は、好ましくは、アルコキシ基−Ｏ−Ｒ３、特に、Ｃ１〜Ｃ４アルコキシ基、Ｒ４がアルキル基、好ましくはＣ１〜Ｃ６アルキル基、好ましくはメチル又はエチル基であるアシルオキシ基−Ｏ−Ｃ（Ｏ）Ｒ４、Ｃｌ及びＢｒなどのハロゲン、又はトリメチルシロキシ基（ＣＨ３）３ＳｉＯ−、及びこれらの基の組み合わせから選択される。好ましくは、Ｘ基は、アルコキシ基、特にメトキシ又はエトキシ基、より良好にはエトキシ基である。
【００６７】
ｍがゼロでない場合に存在するＹ基は、好ましくは、飽和又は不飽和炭化水素基、好ましくはＣ１〜Ｃ１０炭化水素基、より良好にはＣ１〜Ｃ４炭化水素基、例えば、メチル又はエチルなどのアルキル基、ビニル基又はアリール基、例えば、フェニル基、であって、特に１個又はそれ以上のＣ１〜Ｃ４アルキル基によって任意に置換されるものである。好ましくは、Ｙはメチル基に相当する。
【００６８】
好ましい実施形態によると、式Ｉの化合物は、トリエトキシシリル又はトリメトキシシリル基などのトリアルコキシシリル基を含んでなる。
【００６９】
オルガノシラン化合物（Ｒ１基）のポリオキシアルキレン基は、好ましくは、８０個未満の炭素原子、より良好には６０個未満の炭素原子、さらにより良好には５０個未満の炭素原子を含んでなる。Ｒ１基は、好ましくはこれらの同一条件を満たす。
【００７０】
Ｒ１基は、一般に式−Ｌ−Ｒ２を有し、式中、Ｌは、炭素原子を介して式Ｉ又はＩＩの化合物のケイ素原子に結合した二価基であり、そしてＲ２は、Ｒ２基に含まれる酸素原子を介してＬ基に結合したポリオキシアルキレン基を含んでなる基である。Ｌ基の非限定的な例は、任意に置換される直鎖又は分枝状アルキレン基であり、シクロアルキレン基、アリーレン基、カルボニル基、アミド基又はこれらの基の組み合わせ、例えば、シクロアルキレンアルキレン、ビスシクロアルキレン、ビスシクロアルキレンアルキレン、アリーレンアルキレン、ビスフェニレン、ビスフェニレンアルキレン又はアミドアルキレン基であり、その例は、ＣＯＮＨ（ＣＨ２）３基、又は−ＯＣＨ２ＣＨ（ＯＨ）ＣＨ２−及び−ＮＨＣ（Ｏ）−基である。好ましいＬ基は、アルキレン基、好ましくは直鎖アルキレン基、好ましくは１０個以下の炭素原子、より良好には５個未満の炭素原子を有するもの、例えば、エチレン及びプロピレン基である。
【００７１】
好ましいＲ２基は、ポリオキシエチレン基−（ＣＨ２ＣＨ２Ｏ）ｎ−、ポリオキシプロピレン基又はこれらの基の組み合わせを含んでなる。
【００７２】
好ましい式Ｉのオルガノシランは、次式ＩＩ：
Ｙｍ（Ｘ）３−ｍＳｉ（ＣＨ２）ｎ’−（Ｌ'）ｍ’−（ＯＲ）ｎ−Ｏ−（Ｌ’’）ｍ’’−Ｒ'    （ＩＩ）
（式中、Ｒ’は、水素原子、直鎖又は分枝状であり、１個又はそれ以上の官能基によって任意に置換され、そして１個又はそれ以上の二重結合を追加的に含んでなることが可能であるアシル基又はアルキル基であり、Ｒは、直鎖又は分枝状アルキレン基、好ましくは直鎖アルキレン基、例えば、エチレン又はプロピレン基であり、Ｌ’及びＬ’’は二価基であり、Ｘ、Ｙ及びｍは上記で定義されたとおりであり、ｎ’は１〜１０、好ましくは１〜５の整数であり、ｎは２〜５０、好ましくは５〜３０、より良好には５〜１５の整数であり、ｍ’は０又は１、好ましくは０であり、そしてｍ’’は０又は１に等しく、好ましくは０である）の化合物である。
【００７３】
Ｌ’及びＬ’’基は、存在する場合、上記の二価の基Ｌから選択することが可能であり、そして好ましくは−ＯＣＨ２ＣＨ（ＯＨ）ＣＨ２−基又は−ＮＨＣ（Ｏ）−基に相当する。この場合、−ＯＣＨ２ＣＨ（ＯＨ）ＣＨ２−又は−ＮＨＣ（Ｏ）−基は、それらの酸素原子（−ＯＣＨ２ＣＨ（ＯＨ）ＣＨ２−基に関して）又はそれらの窒素原子（−ＮＨＣ（Ｏ）−基に関して）を介して、隣接する基（ＣＨ２）ｎ’（Ｌ’基の場合）及びＲ’（Ｌ’’基の場合）に結合される。
【００７４】
−Ｏ−（Ｌ’’）ｍ’’−Ｒ'基は、好ましくはアルコキシ基（ｍ’’＝０、Ｒ’＝アルキル）、理想的にはメトキシ基である。
【００７５】
好ましくは、式（Ｉ）又は（ＩＩ）の化合物は、少なくとも１個の加水分解性基を有する１個のケイ素原子を含んでなる。
【００７６】
一実施形態によると、ｍ＝０であり、加水分解性基Ｘはメトキシ又はエトキシ基を示す。ｎ’は、好ましくは３に等しい。別の実施形態によると、Ｒ’は、５個未満の炭素原子を有するアルキル基、好ましくはメチル基を示す。Ｒ’は、脂肪族又は芳香族アシル基、特にアセチル基を示すことも可能である。
【００７７】
最後に、Ｒ'は、Ｒ５が上記で定義されるＸ基などの加水分解性基であり、そしてｎ’’が上記で定義されるｎ’基などの整数である−（ＣＨ２）ｎ’’Ｓｉ（Ｒ５）３基などのトリアルコキシシリルアルキレン又はトリハロシリルアルキレン基を示すことができる。そのようなＲ’基の例は−（ＣＨ２）３Ｓｉ（ＯＣ２Ｈ５）３基である。本実施形態において、オルガノシラン化合物は、少なくとも１個の加水分解性基を有する２個のケイ素原子を含んでなる。
【００７８】
好ましい実施形態によると、ｎは３に等しいか、又は６〜９、９〜１２、２１〜２４、２５〜３０、好ましくは６〜９で変化する。
【００７９】
式ＩＩの化合物の例として、Ｇｅｌｅｓｔ  Ｉｎｃ．又はＡＢＣＲから販売される式ＣＨ３Ｏ−（ＣＨ２ＣＨ２Ｏ）６−９−（ＣＨ２）３Ｓｉ（ＯＣＨ３）３（ＩＩＩ）及びＣＨ３Ｏ−（ＣＨ２ＣＨ２Ｏ）９−１２−（ＣＨ２）３Ｓｉ（ＯＣＨ３）３（ＩＶ）の２−［メトキシ（ポリエチレンオキシ）プロピル］トリメトキシシラン化合物、式ＣＨ３Ｏ−（ＣＨ２ＣＨ２Ｏ）３−（ＣＨ２）３Ｓｉ（ＯＣＨ３）３（ＶＩＩＩ）の化合物、ｎ＝２１〜２４である式ＣＨ３Ｏ−（ＣＨ２ＣＨ２Ｏ）ｎ−（ＣＨ２）３Ｓｉ（ＯＣ２Ｈ５）３の化合物、２−［メトキシ（ポリエチレンオキシ）プロピル］トリクロロシラン、式ＣＨ３Ｃ（Ｏ）Ｏ−（ＣＨ２ＣＨ２Ｏ）６−９−（ＣＨ２）３Ｓｉ（ＯＣＨ３）３の２−［アセトキシ（ポリエチレンオキシ）プロピル］トリメトキシシラン、式ＣＨ３Ｃ（Ｏ）Ｏ−（ＣＨ２ＣＨ２Ｏ）６−９−（ＣＨ２）３Ｓｉ（ＯＣ２Ｈ５）３の２−［アセトキシ（ポリエチレンオキシ）プロピル］トリエトキシシラン、式ＨＯ−（ＣＨ２ＣＨ２Ｏ）６−９−（ＣＨ２）３Ｓｉ（ＯＣＨ３）３の２−［ヒドロキシ（ポリエチレンオキシ）プロピル］トリメトキシシラン、式ＨＯ−（ＣＨ２ＣＨ２Ｏ）６−９−（ＣＨ２）３Ｓｉ（ＯＣ２Ｈ５）３の２−［ヒドロキシ（ポリエチレンオキシ）プロピル］トリエトキシシラン、式ＨＯ−（ＣＨ２ＣＨ２Ｏ）８−１２−（ＣＨ２）３Ｓｉ（ＯＣＨ３）３及びＨＯ−（ＣＨ２ＣＨ２Ｏ）８−１２−（ＣＨ２）３Ｓｉ（ＯＣ２Ｈ５）３の化合物、（ポリプロピレンオキシド）−ビス［３−（メチルジメトキシシリル）プロピル］及び２個のシロキサン頭部を含んでなる化合物、例えば、式（Ｖ）の（ポリエチレンオキシド）−ビス［３−（トリエトキシシリルプロポキシ）−２−ヒドロキシプロポキシ］、ｎ＝１０〜１５である式（ＶＩ）の（ポリエチレンオキシド）−ビス［Ｎ−（トリエトキシシリルプロピル）アミノカルボニル］及び式（ＶＩＩ）の（ポリエチレンオキシド）−ビス（トリエトキシシリルプロピル）：
【化１】
2014514615.tif 000002
が記載されてもよい。
【００８０】
式ＩＩの好ましい化合物は、［アルコキシ（ポリアルキレンオキシ）アルキル］トリアルコキシシラン又はそれらのトリハロ類似物（ｍ＝ｍ'＝ｍ’’＝０、Ｒ'＝アルコキシ）である。
【００８１】
好ましくは、本発明のオルガノシラン化合物は、フッ素原子を有しない。典型的に、防曇コーティングの前駆体コーティングのフッ素の重量による含有量は、５重量％未満、好ましくは１重量％未満、そしてより良好には０重量％である。
【００８２】
好ましくは、本発明による化合物Ａのモル質量は、４００〜４０００ｇ／ｍｏｌ、好ましくは４００〜１５００ｇ／ｍｏｌ、より良好には４００〜１２００ｇ／ｍｏｌ、なおより良好には４００〜１０００ｇ／ｍｏｌの範囲である。
【００８３】
本発明の一実施形態によると、防曇コーティングの前駆体は、防曇コーティングの前駆体の全重量に対して、８０重量％より多く、好ましくは９０重量％より多くの本発明によるオルガノシラン化合物を含んでなる。一実施形態によると、防曇コーティングの前駆体は、前記オルガノシラン化合物の層からなる。
【００８４】
好ましくは、本発明の防曇コーティングの前駆体は、コーティングの全重量に対して、５重量％未満の金属酸化物又は半金属酸化物（例えばシリカ又はアルミナ）を含んでなり、そしてより良好にはそれを含まない。防曇コーティングの形成のために使用されるオルガノシラン化合物が真空下で堆積される場合、好ましくは、欧州特許第１３２４０７８号明細書に記載される少なくとも１種の有機化合物と、少なくとも１種の無機化合物との同時蒸着の技術に従うと、金属酸化物は同時蒸着されない。
【００８５】
本発明の防曇コーティングの前駆体は、好ましくは、１０°より厳密に高く、そして厳密に５０°未満、好ましくは４５°以下、より良好には≦４０°、なおより良好には≦３０°、そして理想的には≦２５°の水との静的接触角を有する。この接触角は、好ましくは１５°〜４０°、より良好には２０°〜３０°の範囲である。その表面エネルギーは好ましくは少なくとも１５ｍＪ／ｍ２であり、そしてより良好には少なくとも２５ｍＪ／ｍ２である。これらの異なる値は、最初に堆積された防曇コーティングの前駆体（化合物Ａの過剰量を含む）、そして／又は本発明の一時的な層の除去から得られる防曇コーティングの前駆体、好ましくは両方によって確認される。
【００８６】
シラノール基を含んでなるコーティング表面の化合物Ａの堆積は、通常の技術に従って、好ましくは、気相又は液相堆積、理想的には気相堆積によって、真空蒸着によって実行可能である。蒸着及び堆積の速度に対するより良好な制御を及ぼすために、化合物Ａを、蒸着させる前に溶媒に予め溶解することができる。
【００８７】
本発明の一実施形態によると、前駆体コーティングは、化合物Ａがオルガノシランである場合、化合物Ａの加水分解物を含んでなる組成物の適用によって堆積される。この場合、グラフト化の前にシロキサンプレポリマーの形成を制限するために、（酸性水溶液、典型的にＨＣｌの添加によって）加水分解を実行した後、加水分解後かなり迅速に、典型的に２時間以内、好ましくは１時間以内、より良好には３０分以内に組成物を適用することが勧められる。しかしながら、気体ルートによって前記オルガノシランを堆積させることが好ましい。
【００８８】
本発明による化合物Ａの堆積後、拭き取りによって除去することが可能なコーティングの外部部分は、洗浄によっても拭き取りによっても好ましくは除去されず、又は部分的にしか除去することができず、したがって、この前駆体コーティングは、エッジングの間の保持パッドへの接着力の課題を示す。
【００８９】
本発明による少なくとも１層の一時的な層は、防曇コーティングの前駆体コーティング上に直接形成される。同一又は異なる材料をベースとする本発明によるいくつかの一時的な層を、お互いの上に形成することができる。
【００９０】
一実施形態によると、防曇コーティングの前駆体コーティングは、お互いに接着する２層の同一又は異なる一時的な層によってコーティングされる。各一時的な層は、この一時的な層の全重量に対して少なくとも５０重量％のシリカを含んでなる。
【００９１】
しかしながら、単一のみ、又は２種の一時的な層、理想的には１種のみを使用することが好ましい。本説明は、簡潔さのため、この観点から本質的に記載されるが、複数の一時的な層を使用する場合にも適用される。
【００９２】
この層は、一時的な層の全重量に対して、少なくとも５０重量％のシリカ、好ましくは少なくとも６０重量％のシリカ、より良好には少なくとも７０重量％のシリカを含んでなる。好ましくは少なくとも８０重量％のシリカ、より良好には少なくとも９０重量％のシリカ、なおより良好には少なくとも９５重量％のシリカを含んでなる。本発明の一実施形態によると、一時的な層はシリカの層からなる。
【００９３】
一時的な層がシリカのみを含んでならない場合、好ましくは、金属酸化物、好ましくはアルミナ（Ａｌ２Ｏ３）などの誘電体物質である他の材料を含んでなる。
【００９４】
ＳｉＯ２及びＡｌ２Ｏ３の混合物を含んでなる一時的な層が使用される場合、好ましくは、この層のＳｉＯ２＋Ａｌ２Ｏ３の全重量に対して、１重量％〜１０重量％、より良好には１重量％〜８重量％、なおより良好には１重量％〜５重量％のＡｌ２Ｏ３を含んでなる。例えば、２重量％〜４重量％のＡｌ２Ｏ３によってドープされたＳｉＯ２、又は２．５重量％〜５重量％のＡｌ２Ｏ３によってドープされたＳｉＯ２、或いは４重量％〜８重量％のＡｌ２Ｏ３によってドープされたＳｉＯ２を使用することができる。Ｕｍｉｃｏｒｅ  Ｍａｔｅｒｉａｌｓ  ＡＧによって販売されるＬｉｍａ（登録商標）４又はＬｉｍａ（登録商標）８、或いはＭｅｒｃｋ  ＫＧａＡによって販売される材料Ｌ５（登録商標）などの商業的に入手可能なＳｉＯ２／Ａｌ２Ｏ３混合物を使用することができる。
【００９５】
本発明による一時的な層の材料は、防曇コーティングのために前駆体コーティングの表面特性に悪影響を及ぼさず、そしてエッジング段階の後のその後の操作の間に除去することが可能である。防曇コーティングの前駆体コーティングの表面に残渣が残ることなく、一時的な層の回収が実行されるように、この一時的な層の材料は満足な凝集力を有する。
【００９６】
一般に、一時的な層は、物品の処理の様々な段階の間の防曇コーティングの前駆体コーティングの特性における任意のその後の有害な変化を防ぐために十分な厚さを有する。その厚さは、好ましくは≧５ｎｍ、より良好には≧１０ｎｍ、好ましくは≦２００ｎｍ、より良好には≦１００ｎｍ、なおより良好には≦５０ｎｍである。典型的に５〜２００ｎｍ、好ましくは１０〜１００ｎｍの範囲である。
【００９７】
一時的な層は、好ましくは、５０°未満、より良好には４０°未満、なおより良好には３０°未満の水に対する静的接触角を示す。その表面エネルギーは好ましくは少なくとも１５ｍＪ／ｍ２、そしてより良好には少なくとも２５ｍＪ／ｍ２である。
【００９８】
一時的な層は、蒸気相（真空蒸着）又は液相で、例えば、噴霧、遠心分離又は浸によって、いずれかの適切な従来の方法によって堆積することができる。
【００９９】
一時的な層は、好ましくは、気体ルートによって、特に真空蒸着によって堆積される。これは、真空処理による堆積が一時的な層の厚さの正確な制御を可能にして、分散を最小化するからである。これは、利用可能な他の技術的解決策による場合には必ずしも必要とされない。加えて、この真空処理は、特に光学物品が反射防止コーティングを備える場合、光学物品の処理のための工業的方法に直接組み込むことが可能であるという利点を示す。
【０１００】
好ましくは、一時的な層の堆積は、堆積段階の間に追加的な気体を供給することなく真空チャンバーで実行される。この堆積技術は、回避することが好ましく、気体−圧力調節堆積として知られており、限定されないが、アルゴン、酸素又はそれらの混合物などの追加的な「パッシブ」気体を層の堆積の間真空堆積チャンバへ導入することにある。この圧力を調節された堆積は、イオン促進された堆積と異なる。
【０１０１】
一時的な層は、防曇コーティングの前駆体コーティングを少なくとも部分的に被覆するように形成される。
【０１０２】
堆積は、接着性の保持パッド／ブロックシステムを受け取ることが意図される光学物品の表面の全表面上に、又は保持パッド／ブロックシステムの部分上に実行されることができる。特に、一時的な層は、保持パッドの接触を受け取ることが意図される範囲のみ、例えば物品の中心部に適用することができる。
【０１０３】
一時的な層は、目標とする表面に均一に被覆することができ、すなわち、連続構造を示すことができるが、しかし、非連続構造を示すこともでき、例えば、網目構造の形態を取ることができる。この種類の構造は、一時的な層の堆積を所望の範囲に限定するため、物品の表面でマスクの適用によって得ることができる。
【０１０４】
一時的な層によって被覆される範囲は、この層と保持パッドとの間の接触面が、パッドに対するレンズの接着力を確実にするために十分であるようなものである。一般に、一時的な層は、パッドが接着する光学物品の表面、すなわち、レンズである場合、その凸面表面の少なくとも１５％、好ましくは少なくとも２０％、より良好には少なくとも３０％、さらにより良好には少なくとも４０％、そして好ましくは表面の全てを被覆する。
【０１０５】
本発明による一時的な層の堆積の後、エッジングのために適切な光学物品が得られる。この一時的な層は、好ましくは光学物品の外層、すなわち、空気と接触するその層を構成する。しかしながら、後者の上で、他の一時的なフィルム又は層を堆積することが可能であり、これは、物品において、好ましくは１５ｍＪ／ｍ２以上の表面エネルギーを参照して、光学物品、特に、例えば、ラテックスから形成されるポリマー性質のフィルムのエッジングを可能にする。
【０１０６】
本発明で使用される一時的な層は、数多くの利点を示す。これは、光学物品の透明性に影響を及ぼさず、この一時的な層によってコーティングされた物品において、レンズメーターでの電力の従来の測定を実行することが可能なままである。可変焦点レンズの当業者によって一般に使用される様々なマーキングインクの手段によって、マーキングを受けることができる。また、特に、物品が紙封筒で保管されて流通される眼用レンズである場合、物品の貯蔵及び取り扱いの間に生じる摩擦作用に耐えるために一般に十分な機械強度も有する。
【０１０７】
欧州特許出願第１６６４９０６号明細書に記載されるように、静電ルートによって一時的な層の表面上に粘着性フィルムを堆積させることが可能である。
【０１０８】
また本発明は、
−  光学物品の表面に接着する接着性パッドの手段によって光学物品を保持デバイスに取り付ける工程と（ブロック化）、
−  エッジングデバイスにおいて、光学物品が接着性パッドによって接着する保持デバイスに取り付ける工程と、
−  光学物品の周辺を機械加工することによって光学物品をエッジングする工程と、
−  光学物品を回収した後（非ブロック化）、一時的な層を除去する工程と
を含んでなる上記で定義される光学物品のエッジング方法に関する。
【０１０９】
光学物品が眼鏡レンズである場合、エッジング段階によって、フレームの寸法及び形状に形成することが可能である。
【０１１０】
一方で防曇コーティングの前駆体コーティングへのその良好な接着力のため、そして他方で物品の表面のパッドの標準及び接線の接着力を改善することによって、一時的な層又は被覆層によって、エッジング操作の間に保持パッドを光学物品に直接適用すること、及び強固に保持することが可能である。この理由から、スリッピング及びオフセット、並びに非ブロック化の現象は回避され、信頼性が高いエッジングを実行することが可能となる。
【０１１１】
加えて、エッジング後、非常に良好に物品を保持することが可能になる。これは、光学物品における主要なエッジング操作の後、繰り返しエッジング操作及び／又はドリリング操作を実行することが望ましいためであり、ドリルされた領域は、例えば、眼鏡レンズの場合、眼鏡フレーム側面断片への接着点として作用する。これらの後者の段階に関して、特に国際公開第２００９／０７１８１８号パンフレット、そして特にレンズのドリリングに関して記載されるが、ブロック／接着性の保持パッドアセンブリに関して、正孔をドリリングするためのドリルを配置することを可能にする参照点を構成するため、物品の表面上の位置に保持することが必須である。
【０１１２】
この方法の間に使用可能であるブロック及び非ブロック段階及び保持システムは、当業者にとっては従前通りであり、欧州特許第１３９２６１３号明細書及び国際公開第２０１０／０５５２６１号パンフレットに詳細に記載されている。
【０１１３】
本発明によるエッジング方法によって、２°及び最適には１°以下の最大オフセットを受けた光学物品が提供される。
【０１１４】
一時的な層が除去される前に、エッジング段階の後には、繰り返しエッジング段階及び／又はドリリング段階が任意に続き得る。
【０１１５】
本発明による一時的な層は、エッジングの後、非常に容易に除去することが可能な利点を示す。
【０１１６】
この層の除去の段階は、液体媒体で、又は拭き取りによって、特に乾燥拭き取りによって、又はこれらの２つの手段の組み合わせの使用によって実行することができる。この段階は、上記洗浄及び拭き取り段階から選択することができる。液体媒体中での除去のための他の方法は、国際公開第０３／０５７６４１号パンフレットに特に記載される。布又は布切れによる拭き取りは、好ましい除去技術である。
【０１１７】
堆積された過剰量の化合物Ａ、すなわち、拭き取りによって除去可能な防曇コーティングの前駆体コーティングの外部部分の除去ももたらす一時的な層の除去後、実際にグラフト化された化合物Ａを含んでなる防曇コーティングの前駆体コーティングの内部部分のみが、その表面にシラノール基を含んでなるコーティングの表面に残存する。したがって、グラフト化されてない分子は除去される。
【０１１８】
この除去段階の後に残存する防曇コーティングの前駆体コーティングの厚さは、好ましくは５ｎｍ以下、より良好には３ｎｍ以下である。したがって、光学物品の表面に堆積された化合物Ａは、好ましくは、単分子又は実質的に単分子層を形成する。
【０１１９】
この方法は、さらに、一時的な層の除去後、及びそれによって一時的な防曇コーティングへの接近を可能にする拭き取りによって除去可能な防曇コーティングの前駆体コーティングの外部部分の除去後に得られる防曇コーティングの前駆体コーティングの表面における、少なくとも１種の界面活性剤を含んでなる液体溶液のフィルムの堆積の追加的な段階を含んでなることができる。
【０１２０】
したがって、優れた防曇特性を有する光学物品は回収され、このことは、本発明による一時的な層が、物品の防曇特性に対して、いずれの悪影響も及ぼさないことを意味する。そして、防曇コーティングの特性の耐久性に影響を及ぼさない。
【０１２１】
この溶液は、それらが可視の曇りを形成しないように、レンズの表面上に水滴を分散させることに役立つ均一な層をそれらの表面で生じさせることによって、曇りに対する一時的な保護を有するレンズを提供する。
【０１２２】
界面活性剤溶液の適用は、いずれかの既知の技術によって、特に浸漬、遠心分離又は噴霧によって実行可能である。
【０１２３】
界面活性剤溶液は、好ましくは、防曇コーティングの前駆体の表面で、この溶液の液滴の堆積によって、次いで、好ましくは前記前駆体コーティングの全てを被覆するために拡散することによって適用される。
【０１２４】
適用された界面活性剤溶液は、一般に、好ましくは０．５重量％〜１０重量％、より良好には２重量％〜８重量％の界面活性剤を含んでなる水溶液である。
【０１２５】
様々な種類の界面活性剤を使用することができる。これらはイオン性（カチオン性、アニオン性若しくは両性）又は非イオン性、好ましくは非イオン性又はアニオン性であることが可能である。しかしながら、これらの異なる部類に属する界面活性剤の混合物を想定することができる。好ましくは、ポリ（オキシアルキレン）基を含んでなる界面活性剤が使用される。
【０１２６】
スプレー又はワイプの形態で入手可能な界面活性剤を含んでなる商業的なクリーニング溶液が有利には使用される。防曇特性を与える商業的に入手可能な界面活性剤溶液は、ＮａｎｏｆｉｌｍからのＣｌａｒｉｔｙ  Ｄｅｆｏｇ  ｉｔ（登録商標）溶液である。
【０１２７】
本発明の防曇コーティングは、好ましくは、１０°以下、より良好には５°以下の水に対する静的接触角を示す。
【０１２８】
本発明は、
ａ）基板であってその主要表面の少なくとも一面が、その表面にシラノール基を含んでなるコーティングによってコーティングされた基板を提供する工程と、
ｂ）その表面にシラノール基を含んでなるコーティングに前記化合物Ａがグラフト化されている内部部分と、洗浄及び／又は拭き取りによって除去が可能である外部部分とを含んでなる防曇コーティングの前駆体であるコーティングを得るために、好ましくは真空蒸着によって、ポリオキシアルキレン基と、シラノール基との共有結合を確立することが可能な少なくとも１個の基とを有する少なくとも１種の化合物Ａを前記コーティング上で堆積させる工程と、
ｃ）好ましくは真空蒸着によって、一時的な層の全重量に対して少なくとも５０重量％のシリカを含んでなる少なくとも１層の一時的な層を、防曇コーティングの前駆体であるコーティング上に堆積する工程と
を含んでなる、上記で定義された光学物品、好ましくは眼用レンズの調製方法に関する。
【０１２９】
以下の実施例は、さらに詳細に本発明を説明するが、限定は暗示されない。特に明記しない限り、本特許出願において示される全ての厚さは、測定された物理的厚さである。
【実施例】
【０１３０】
１．使用される材料及び光学物品
シリカは、Ｏｐｔｒｏｎ  Ｉｎｃ．によって供給される顆粒の形態で使用される。シリカとアルミナの混合物は、Ｕｍｉｃｏｒｅ及びＭｅｒｃｋ  ＫＧａＡによって供給された。防曇コーティングの前駆体を形成するために実施例で使用されるオルガノシラン化合物は、６〜９個のエチレンオキシド単位（実施例１〜４、６、７）及び４５０〜６００ｇ／ｍｏｌのモル質量を有する、式（ＩＩＩ）の２−［メトキシ（ポリエチレンオキシ）プロピル］トリメトキシシランである（ＣＡＳ番号：６５９９４−０７−２、参照：ＳＩＭ６４９２．７、Ｇｅｌｅｓｔ  Ｉｎｃ．から供給）。
【０１３１】
様々な層（反射防止、防曇コーティングの前駆体コーティング、一時的な層）を堆積させることを可能にする真空蒸着デバイスは、Ｓａｔｉｓ  １２００  ＤＬＦデバイスである（プロセスを開始させる時の開始圧力：３．５×１０−３Ｐａ）。
【０１３２】
本発明による実施例で使用されるレンズは、欧州特許第６１４９５７号明細書の実施例３に定義される組成物を堆積させて硬化させることによって、記載される順番の材料の真空蒸着によって摩耗耐性コーティング上で堆積された５層ＺｒＯ２／ＳｉＯ２／ＺｒＯ２／ＩＴＯ／ＳｉＯ２（層のそれぞれの厚さ：２９、２３、６８、６．５及び８５ｎｍ、それぞれの堆積速度：０．３２、０．７、０．３２、０．１３、１．０５ｎｍ／秒）を含んでなる反射防止コーティングによってコーティングされる、３ミクロン程度の厚さを有する摩耗耐性コーティングによってそれ自体コーティングされた、１ミクロン単位の厚さを有するポリウレタン衝撃耐性プライマーをその表面のそれぞれに含んでなる、ポリ（ビスフェノールＡカルボネート）製のレンズ基板（補正−８．００ジオプター、＋２．００シリンダー）を含んでなる。ＺｒＯ２層は、イオン補助なしでパッシブＯ２（６．１０−３Ｐａ）の導入によって堆積する。ＩＴＯ層は、パッシブＯ２の寄与なしで、酸素イオン（２Ａ、１２０Ｖ）のイオン補助下で堆積する。ＩＴＯ層は、スズ（Ｉｎ２Ｏ３：Ｓｎ）によってドープされた酸化インジウムの電気伝導層である。
【０１３３】
反射防止コーティングの堆積の前に、摩耗耐性コーティングを含んでなるレンズに、真空下、３．５×１０−５ミリバールの圧力で（１分、３Ａ、１５０Ｖ）、典型的にアルゴンイオンによるイオン衝撃を実行することを含む表面活性化（ＩＰＣ）処理を行う。
【０１３４】
実施例において、防曇コーティングの前駆体の堆積の前に、反射防止コーティングにいずれの活性化処理も行わない。
【０１３５】
２．防曇コーティングの前駆体の気相堆積
堆積は、ジュール効果熱供給源を使用する真空蒸着によってレンズの反射防止コーティング上に実行する。１５０μｌの式（ＩＩＩ）のシロキサン化合物を銅皿へ注ぎ入れ、そしてこの皿を、伝導性タンタル製の加熱支持体に置く。式（ＩＩＩ）のシロキサン化合物の蒸着圧力は、一般に、５．１０−４から８．１０−４Ｐａまで変化する（堆積速度：０．３ｎｍ／秒）。この試験によって、１３°の水に対する静的接触角を有する９〜１５ｎｍの厚さを有する層（シロキサン化合物の過剰量を含む）が得られる。
【０１３６】
３．一時的な層の堆積
７、１２、２４又は４８ｎｍの厚さを有する本発明による一時的な層又は比較の層を、真空チャンバー中での真空蒸着によって、上記防曇コーティングの前駆体コーティング上に形成した（堆積速度：０．７ｎｍ／秒）、Ｐ＝３．１０−３Ｐａ、パッシブ気体又はイオン補助の寄与なし。一般に青っぽい外観（拭き取り及び／又は洗浄後に消滅する）を示す眼用レンズが得られる。一時的な層の厚さ及び屈折率によって他の色も可能である。本発明による一時的な層は、２２〜２３°の水に対する静的接触角を有する。
【０１３７】
そのように調製された物品の性能を、調製の１週間後に、以下の項目に記載の４つの試験を行うことで評価した。
【０１３８】
４．調製された物品の性能の評価
ａ）非ブロック化試験
非ブロック化試験は、レンズの凸面表面にブロック＋保持パッドアセンブリを接着し、次いで、エッジングの間に一般に使用される水への曝露を再現するために、４５秒間、蛇口水による散水（２５℃の水）に組み合わせることを含む。試験を通して、レンズ上のブロック＋保持パッドアセンブリの挙動を観察する。評価システムは以下の通りである：
０＝不十分な保持パッドの挙動
１＝良好な保持パッドの挙動であるが、保持パッドは容易に外れる
２＝良好な保持パッドの挙動であるが、保持パッドは外れるのが困難である
【０１３９】
ｂ）拭き取りによる一時的な層の除去に関する試験
除去と、外層として防曇コーティングの前駆体コーティングを含んでなるレンズを得る目的で、Ｓｅｌｖｉｔｈ（商標）型の布切れを使用して、一時的な層を手で拭き取る。評価システムは以下の通りである：
０＝乾燥した、又は湿った布切れで除去するのが不可能な一時的な層
１＝乾燥した、又は湿った布切れで除去するのが困難な一時的な層
２＝乾燥した布切れで除去するのが容易な一時的な層
【０１４０】
ｃ）防曇性能の試験
この試験を受けるレンズは、項目ｂ）に記載される一時的な層の除去に関して、予め試験を行った。Ｎａｎｏｆｉｌｍによって製造される界面活性剤（イソプロパノール中の溶液中のポリエチレングリコール）を含んでなる溶液Ｃｌａｒｉｔｙ（登録商標）Ｄｅｆｏｇ  Ｉｔを、その後、１回のみ、これらのレンズの表面に適用する。
【０１４１】
その後、温度（２０〜２５℃）及び湿気５０％に調節された環境に２４時間レンズを配置された。
【０１４２】
次いで、レンズを、５５℃で水を含有する加熱された容器上に１５秒間配置する。直後に、５ｍに位置する視力スケールを、試験されるレンズを通して観察する。観察者は、以下の基準に従って視力（透過で）を評価する：
２＝曇りがない、視覚による歪みがない（視力＝１０／１０ｔｈ）
１＝視力＞６／１０ｔｈを可能にする曇り及び／又は視覚による歪み
０＝視力＜６／１０ｔｈを可能にする曇り及び／又は視覚による歪み
【０１４３】
実際に、グレード０又は１を得るために、１０／１０ビジョンを有し、目の前に配置されたレンズを有する着用者は、５メートルに配置されるＳｎｅｌｌｅｎ  Ｏｐｔｏｔｙｐｅチャートの６／１０ライン上の文字「Ｅ」の向きを区別することが可能でなければならない（Ｆａｘ  Ｉｎｔｅｒｎａｔｉｏｎａｌから入手可能なＡｒｍａｉｇｎａｃ  ｓｃａｌｅ  Ｔｒｉｄｅｎｔｓ，ｒｅｆ．Ｔ６）。
【０１４４】
この試験によって、着用者が、茶、コーヒー又はシチュー鍋の沸騰水の上に顔を持ってくる日常生活の条件をシミュレーションすることが可能である。
【０１４５】
ｄ）エッジング試験
Ｅｓｓｉｌｏｒ  Ｋａｐｐａグラインダー上で実行されるエッジング試験、及びこの操作の間にレンズが生じたオフセットを測定するためのプロトコルは、国際公開第２００９／０７１８１８号パンフレットに詳細に説明されている。この試験の間、使用される接着性保持パッド（直径２４ｍｍのＬｅａｐ  ＩＩ、３ＭからのＧＡＭ２００）を一時的な層と直接接触させる。レンズは、２°以下のオフセットを示す場合、エッジング試験を合格したと見なされる。
【０１４６】
５．結果
ａ）一時的な層を構成する材料の性質の影響の研究
表１に、本発明による、すなわち、８重量％の範囲内のシリカ、又はシリカとアルミナとの混合物をベースとする一時的な層は、満足な結果を導くことを示す。実施例１〜４のレンズは、良好な条件でのエッジングを可能にし、困難なく除去することが可能である一時的な層を有し、そしてこの層の除去後に、レンズが予想される防曇性能を有する。
【０１４７】
一時的な層が蒸着の間、パッシブ酸素の寄与で蒸着するか、しないかにかかわらず、結果は満足できるものある。
【０１４８】
加えて、アルミナ又は酸化スズなどの材料は、それらが一時的な層として純粋で使用される場合、レンズの防曇性能に有害であることがわかった。このことは、防曇コーティングの前駆体が、一時的な層の除去の間、混入されるか分裂することによって説明されてよい。アルミナは、さらに、除去するのが困難である一時的な層を構成する。防曇性能の試験の間にいくつかのレンズに関して得られた不十分な結果は、一時的な層が完全に除去されなかったという事実によって説明することができることに留意すべきである。
【０１４９】
本発明による一時的な層としての使用に適切でない他の層は、クロム、ＩＴＯ及びＴｉＯ２から構成される層である。
【０１５０】
一時的な層の厚さは、限定された影響を有するパラメーターである。場合によっては、一時的な層の厚さの増加が、防曇、除去又は非ブロック化グレードをわずかに低下させることがわかった。一時的な層を形成する材料の性質は、ほとんどの重要なパラメーターを残す。
【０１５１】
【表１】
2014514615.tif 000003
【０１５２】
実施例１〜４のレンズの非ブロック化及び除去に関する性能、並びに防曇性能は、それらの調製後、少なくとも１ヶ月保持されたことが確認された。最適条件下で機能するために、１ヶ月の期間内で本発明による一時的な層を備えたレンズをエッジングすることが推薦される。極端に長い時間を越えると、本発明による一時的な層は、除去するのがわずかに困難になるが、非ブロック化試験及び防曇性能の評価の試験の間に、これが性能劣化によって影響されることはない。
【０１５３】
一時的な層の前駆体材料の蒸着速度が、調製されるレンズの性能にほとんど影響を及ぼさないこともわかった。
【０１５４】
一時的な層の除去後、防曇コーティングの前駆体コーティングは、３５〜３７°程度の静的接触角を有する（実施例１〜４）ことに留意すべきである。
【０１５５】
エッジング試験に関しては（１２ｎｍの厚さの防曇コーティングの前駆体及び７ｎｍの厚さのＳｉＯ２／Ａｌ２Ｏ３  Ｌ５（登録商標）の一時的な層を有するレンズ上で実行される）、本発明によるレンズは、いずれのオフセットも生じない。ブロックは、接着剤から分離することが困難であり、部分的にレンズの凸面に接着したまま残る。エッジング終了時のパッドの良好な挙動から考慮して、これらのレンズに、繰り返しのエッジング操作又はドリリング操作を実行することが可能である。いずれか一時的な層も含まないレンズがエッジング試験に不合格であったことが確認された。
【０１５６】
ｂ）防曇コーティングの前駆体コーティングの厚さの影響の研究
表２に、防曇コーティングの前駆体の厚さを変更することによって、光学物品の性能を調節することが可能であることを示す。したがって、防曇コーティングの前駆体コーティングの厚さを増加させることによって、一時的な層の除去の容易さを改善し、防曇性能を改善するが、エッジングに対する適性を低下させる。
【０１５７】
しかしながら、一時的な層を形成する材料の性質は、ほとんどの重要なパラメーターを残す。
【０１５８】
したがって、良好な防曇性能を有し、そして除去することが容易であるエッジングを促進する一時的な層を有する、完全に安全にエッジングすることができる生成物を同時に得るため、本発明による少なくとも５０重量％のシリカを含んでなる一時的な層の厚さ、及び過剰に堆積された防曇コーティングの前駆体の厚さを最適化することが可能である。
【０１５９】
【表２】
2014514615.tif 000004
【０１６０】
ｂ）本発明による２層の一時的な層を重複することによる影響の研究
表３に、３つの試験が実行される間に満足な結果をもたらす、一時的な二層を製造するために、厚さが最適化されていない、本発明による２層の一時的な層を重複することが可能であることを示す。
【０１６１】
【表３】
2014514615.tif 000005
【国際調査報告】
2014514615.tif 000006
2014514615.tif 000007
2014514615.tif 000008
2014514615.tif 000009
2014514615.tif 000010
2014514615.tif 000011
2014514615.tif 000012
2014514615.tif 000013